(57)【要約】【課題】層状粘土鉱物のイオン交換処理などの前処理を行うことなく、かつバインダーを使用せずに、簡単な操作により、層状粘土鉱物を含む凝集体からなる非球状構造を有する大粒子の粉体粒子およびその製造方法ならびに高負荷時における摩擦係数を安定して維持する摩擦材を提供する。【解決手段】層状粘土鉱物の凝集体、あるいは層状粘土鉱物と粒状または異形状金属化合物との凝集体からなり、平均粒子径（ｄ５０）が１〜３００μｍの非球状構造を有する粉体粒子、および層状粘土鉱物、あるいは層状粘土鉱物と粒状または異形状金属化合物とを含む水懸濁液をディスク噴霧乾燥処理する前記粉体粒子の製造方法、ならびにこの粉体粒子を焼成してなる焼成粉体粒子を用いた摩擦材である。【選択図】  なし【特許請求の範囲】
【請求項１】
層状粘土鉱物の凝集体、あるいは層状粘土鉱物と粒状または異形状金属化合物との凝集体からなり、平均粒子径（ｄ５０）が１〜３００μｍの非球状構造を有することを特徴とする粉体粒子。
【請求項２】
凝集体が、層状粘土鉱物と粒状または異形状金属化合物との凝集体であって、該凝集体における層状粘土鉱物の含有量と粒状または異形状金属化合物の含有量との割合が、体積比１０００：１〜１：１．５である請求項１に記載の粉体粒子。      
【請求項３】
層状粘土鉱物が、雲母、脆雲母、カオリナイト、スメクタイト、バーミキュライトおよび緑泥石の中から選ばれる少なくとも１種である請求項１または２に記載の粉体粒子。
【請求項４】
層状粘土鉱物の平均粒子径（ｄ５０）が０．５〜５０μｍである請求項１〜３のいずれか１項に記載の粉体粒子。
【請求項５】
粒状または異形状金属化合物が、チタン酸カリウム（Ｋ２ＴｉＯ３）、チタニア（ＴｉＯ２）およびアルミナ（Ａｌ２Ｏ３）の中から選ばれる少なくとも１種である請求項１〜４のいずれか１項に記載の粉体粒子。
【請求項６】
粒状または異形状金属化合物の平均粒子径（ｄ５０）が０．５〜５０μｍである請求項１〜５のいずれか１項に記載の粉体粒子。
【請求項７】
非球状構造が花冠状構造である、請求項１〜６のいずれか１項に記載の粉体粒子。
【請求項８】
花冠状構造における花弁表面に、粒状または異形状の金属化合物が担持されてなる請求項７に記載の粉体粒子。
【請求項９】
請求項１〜８のいずれか１項に記載の粉体粒子の製造方法であって、層状粘土鉱物、あるいは層状粘土鉱物と粒状または異形状金属化合物とを含む水懸濁液をディスク噴霧乾燥処理することを特徴とする粉体粒子の製造方法。
【請求項１０】
ディスク噴霧乾燥をディスクアトマイザーを用いて行う請求項９に記載の方法。
【請求項１１】
水懸濁液の粘度が、室温にて１〜１０，０００ｍＰａ・ｓであり、水懸濁液中の層状粘土鉱物の濃度が０．１〜１０質量％である請求項９または１０に記載の方法。
【請求項１２】
請求項１〜８項のいずれか１項に記載の粉体粒子を焼成してなる焼成粉体粒子を含むことを特徴とする摩擦材。
【請求項１３】
焼成粉体粒子の配合割合が０．１〜６容量％である請求項１２に記載の摩擦材。
【発明の詳細な説明】
【技術分野】
【０００１】
本発明は、粉体粒子およびその製造方法ならびにこの粉体粒子を用いた摩擦材に関し、詳しくは摩擦材、プラスチック、化粧品、医薬品用の添加剤として用いられる粉体粒子およびその製造方法ならびにこの粉体粒子を用いた摩擦材に関する。
【背景技術】
【０００２】
層状粘土鉱物からなる粉体粒子の製造方法として、多くの方法が知られており、例えば、特許文献１に記載された方法がある。
【０００３】
特許文献１に記載された方法は、層状粘土鉱物であるイオン交換性層状ケイ酸塩を塩類または酸類によってイオン交換処理して、その交換性陽イオンの３０％以上を他の陽イオンまたはＨ＋に変換したのち、得られたイオン交換処理済みの層状ケイ酸塩の水懸濁液を噴霧乾燥処理して、イオン交換性層状ケイ酸塩の球状造粒物を製造するものである。
【０００４】
また、特許文献２には、酸活性化スメクタイト粘土を含む顆粒を製造する方法が開示されている。
【０００５】
ところで、自動車などのブレーキ用品（ブレーキディスク、キャリパーなど）に用いられる摩擦材には、高い摩擦係数を実現するために硬質粒子を添加することが行われており、特許文献３には、セラミックス粒子を用いることが開示されている。
【先行技術文献】
【特許文献】
【０００６】
【特許文献１】特開平９−３２８３１１号公報
【特許文献２】特開平６−２６３４３１号公報
【特許文献３】特開２００５−３３６３４０号公報
【発明の概要】
【発明が解決しようとする課題】
【０００７】
しかしながら特許文献１に記載の方法は、層状ケイ酸塩の水懸濁液を噴霧乾燥処理するに先立ち、前処理として、層状ケイ酸塩のイオン交換処理を行うことを必須としており、層状ケイ酸塩の造粒物を得るために、イオン交換処理と噴霧乾燥処理の少なくとも２工程が必要であるという問題点を有していた。
【０００８】
また、特許文献２に記載の方法においては、スメクタイト粘土粒子を顆粒にするためにバインダーとして酸を使用しており、その結果、得られた顆粒に酸の痕跡が残り、該顆粒の用途が制限されるのを免れないという問題があった。
【０００９】
また、摩擦材に関して、特許文献３に記載のセラミックス粒子含有摩擦材では、一時的に摩擦係数の増加は認められても、高負荷時（フェード時など）における摩擦係数を安定して維持することに課題があった。
【００１０】
本発明は、このような状況下になされたもので、層状粘土鉱物のイオン交換処理などの前処理を行うことなく、かつバインダーを使用せずに、簡単な操作により、層状粘土鉱物を含む凝集体からなる非球状構造を有する大粒子の粉体粒子を提供することを目的とするものである。
【００１１】
また、本発明は、高負荷時における摩擦係数を安定して維持することができる摩擦材を提供することを目的とするものである。
【課題を解決するための手段】
【００１２】
本発明者らは、前記目的を達成するために鋭意研究を重ねた結果、層状粘土鉱物、あるいは層状粘土鉱物と粒状または異形状金属化合物とを含む水懸濁液を、ディスク噴霧乾燥処理、好ましくはディスクアトマイザーを用いて噴霧乾燥処理することにより、平均粒子径１〜３００μｍの非球状構造を有する粉体粒子が得られ、その目的を達成し得ることを見出した。
【００１３】
また、本発明者らは、上で得られた粉体粒子を焼成してなる焼成粉体粒子を摩擦材に配合させることにより、高負荷時に摩擦係数を安定して維持することができる摩擦材が得られ、その目的を達成し得ることを見出した。
本発明は、かかる知見に基づいて完成したものである。
【００１４】
すなわち、本発明は、
（１）層状粘土鉱物の凝集体、あるいは層状粘土鉱物と粒状または異形状金属化合物との凝集体からなり、平均粒子径（ｄ５０）が１〜３００μｍの非球状構造を有することを特徴とする粉体粒子、
（２）凝集体が、層状粘土鉱物と粒状または異形状金属化合物との凝集体であって、該凝集体における層状粘土鉱物の含有量と粒状または異形状金属化合物の含有量との割合が、体積比１０００：１〜１：１．５である上記（１）項に記載の粉体粒子、      
（３）層状粘土鉱物が、雲母、脆雲母、カオリナイト、スメクタイト、バーミキュライトおよび緑泥石の中から選ばれる少なくとも１種である上記（１）または（２）項に記載の粉体粒子、
（４）層状粘土鉱物の平均粒子径（ｄ５０）が０．５〜５０μｍである上記（１）〜（３）項のいずれか１項に記載の粉体粒子、
（５）粒状または異形状金属化合物が、チタン酸カリウム（Ｋ２ＴｉＯ３）、チタニア（ＴｉＯ２）およびアルミナ（Ａｌ２Ｏ３）の中から選ばれる少なくとも１種である上記（１）〜（４）項のいずれか１項に記載の粉体粒子、
（６）粒状または異形状金属化合物の平均粒子径（ｄ５０）が０．５〜５０μｍである上記（１）〜（５）項のいずれか１項に記載の粉体粒子、
（７）非球状構造が花冠状構造である上記（１）〜（６）項のいずれか１項に記載の粉体粒子、
（８）花冠状構造における花弁表面に、粒状または異形状の金属化合物が担持されてなる上記（７）項に記載の粉体粒子、
（９）上記（１）〜（８）項のいずれか１項に記載の粉体粒子の製造方法であって、層状粘土鉱物、あるいは層状粘土鉱物と粒状または異形状金属化合物とを含む水懸濁液をディスク噴霧乾燥処理することを特徴とする粉体粒子の製造方法、
（１０）ディスク噴霧乾燥をディスクアトマイザーを用いて行う上記（９）項に記載の方法、
（１１）水懸濁液の粘度が、室温にて１〜１０，０００ｍＰａ・ｓであり、水懸濁液中の層状粘土鉱物の濃度が０．１〜１０質量％である上記（９）または（１０）に記載の方法、
（１２）上記（１）〜（８）項のいずれか１項に記載の粉体粒子を焼成してなる焼成粉体粒子を含むことを特徴とする摩擦材、および
（１３）焼成粉体粒子の配合割合が０．１〜６容量％である上記（１２）項に記載の摩擦材、
を提供するものである。
【発明の効果】
【００１５】
本発明によれば、層状粘土鉱物、あるいは層状粘土鉱物と粒状または異形状金属化合物とを含む水懸濁液を、ディスク噴霧乾燥処理、好ましくはディスクアトマイザーを用いて噴霧乾燥処理することによって、層状粘土鉱物のイオン交換処理などの前処理を行うことなく、かつバインダーを使用せずに簡単な操作により、層状粘土鉱物の凝集体、あるいは層状粘土鉱物と粒状または異形状金属化合物との凝集体からなる非球状構造を有する大粒子（花冠状構造）の粉体粒子を提供することができた。
【００１６】
また、本発明によれば、これによって得られた粉体粒子を焼成してなる焼成粉体粒子を配合させることにより、高負荷時における摩擦係数を安定して維持することができる摩擦材を提供することができた。
【図面の簡単な説明】
【００１７】
【図１】実施例１により得られた粉体粒子の電子顕微鏡写真である。
【図２】比較例１により得られた粉体粒子の電子顕微鏡写真である。
【図３】比較例２により得られた粉体粒子の電子顕微鏡写真である。
【図４】実施例３により得られた粉体粒子の電子顕微鏡写真である。
【図５】実施例３により得られた粉体粒子断面の電子顕微鏡写真である。
【図６】実施例４により得られた粉体粒子の電子顕微鏡写真である。
【図７】実施例５により得られた粉体粒子の電子顕微鏡写真である。
【図８】比較例３により得られた粉体粒子の電子顕微鏡写真である。
【発明を実施するための形態】
【００１８】
［粉体粒子］
まず、本発明の粉体粒子について説明する。      
本発明の粉体粒子は、層状粘土鉱物の凝集体、あるいは層状粘土鉱物と粒状または異形状金属化合物との凝集体からなり、平均粒子径（ｄ５０）が１〜３００μｍの非球状構造を有することを特徴とする。
【００１９】
本発明の粉体粒子においては、下記の２つの態様、すなわち層状粘土鉱物の凝集体からなる粉体粒子Ａ、および層状粘土鉱物と粒状または異形状金属化合物との凝集体からなる粉体粒子Ｂがある。
【００２０】
（層状粘土鉱物）
本発明の粉体粒子Ａおよび粉体粒子Ｂを構成する層状粘土鉱物としては、陽イオン交換能を有する、天然粘土鉱物および合成粘土鉱物を挙げることができる。上記天然粘土鉱物および合成粘土鉱物としては、雲母、脆雲母、カオリナイト、スメクタイト、バーミキュライト、緑泥石等を挙げることができ、スメクタイトとしては、モンモリロナイト、サポナイト、バイデライト、ノントロナイト等を挙げることができる。また、雲母をフッ素処理した合成フッ素雲母等を挙げることができ、この合成フッ素雲母は、品質のバラツキが小さいことから層状粘土鉱物として好適であり、合成フッ素雲母としては、ナトリウム四ケイ酸フッ素雲母（ＮａＭｇ２．５Ｓｉ４Ｏ１０Ｆ２）を例示することができる。これらの層状粘土鉱物は一種を単独で用いてもよく、二種以上を組み合わせて用いてもよい。
【００２１】
層状粘土鉱物の平均粒子径（ｄ５０）は０．５〜５０μｍであるのが好ましく、１〜２５μｍであるのがより好ましく、５〜１５μｍであることが特に好ましい。
層状粘土鉱物の平均粒子径（ｄ５０）として、０．５〜５０μｍであるのが好ましい理由は、５０μｍを超えると、相手材（ディスクローター）への攻撃性が増大し、一方、０．５μｍ未満であると、効果の発現が期待できないのに対し、０．５〜５０μｍであると、上述の諸問題がないからである。
【００２２】
（粒状または異形状金属化合物）
本発明の粉体粒子Ｂを構成する粒状または異形状金属化合物としては、例えばチタン酸カリウム（Ｋ２ＴｉＯ３）、チタニア（ＴｉＯ２）およびアルミナ（Ａｌ２Ｏ３）などを挙げることができる。具体的には、前記チタン酸カリウムとしては、鱗片状、ウイスカー状、棒状などの形状を有するものを挙げることができ、チタニアとしては、ルチル型、ブルッカイト型、アナターゼ型の結晶性チタニア粒子や、非晶性チタニア粒子を挙げることができる。これらは一種を単独で用いてもよく、二種以上を組み合わせて用いてよい。
【００２３】
当該金属化合物の平均粒子径（ｄ５０）は０．５〜５０μｍであるのが好ましく、１〜２５μｍであるのがより好ましく、５〜１５μｍであるのが特に好ましい。
当該金属化合物の平均粒子径（ｄ５０）として、０．５〜５０μｍであるのが好ましい理由は、５０μｍを超えると、相手材（ディスクローター）への攻撃性が増大し、一方、０．５μｍ未満であると、効果の発現が期待できないのに対し、０．５〜５０μｍであると、上述の諸問題がないからである。
【００２４】
本発明の粉体粒子Ａは、上記の層状粘土鉱物の多数が一体化した凝集体からなり、その平均粒子径（ｄ５０）は１〜３００μｍである。平均粒子径の範囲を１〜３００μｍとする理由は、１μｍ未満であると、花冠状態の形成が不十分であり、３００μｍを超えると、粒子がより球形化し、花冠形状が得られにくくなるのに対し、１〜３００μｍであると、上述の問題点がなく、摩擦材、プラスチック、化粧品、医薬品用の添加剤に好ましく用いることができるからである。本発明の粉体粒子Ａの平均粒子径（ｄ５０）は、５〜２００μｍであるのが好ましく、１０〜１００μｍであるのがより好ましい。
【００２５】
上述の特許文献１に記載の方法により得られた粉体粒子が球状構造であるのとは異なり、本発明の粉体粒子Ａは、非球状構造であることを特徴とするものである。非球状構造としては、後記する実施例１に記載し、図１に示した花冠状構造を好ましく挙げることができる。ここに花冠状構造とは、層状粘土鉱物によって形成されている、多数の花弁（はなびら）が集合して一体化しつつ多方向に伸長して全体として花冠を構成している状態をいう。
【００２６】
本発明の粉体粒子Ｂは、前述した層状粘土鉱物と粒状または異形状金属化合物との凝集物からなり、その平均粒子径（ｄ５０）は、前記粉体粒子Ａと同様の理由から、１〜３００μｍであり、好ましくは５〜２００μｍ、より好ましくは１０〜１００μｍである。
【００２７】
当該粉体粒子Ｂの形状は、前記粉体粒子Ａと同様に非球状構造の花冠形状を有しているが、この花冠状形状における花弁表面に、前述した粒状または異形状金属化合物が担持されてなる形状を有している（例えば図４、図５参照）。
【００２８】
当該粉体粒子Ｂにおいては、層状粘土鉱物の含有量と粒状または異形状金属化合物の含有量との割合は、体積比で、好ましくは１０００：１〜１：１．５、より好ましくは１００：１〜１：１．２、さらに好ましくは１０：１〜１：１である。
粒状または異形状金属化合物の含有量を増加すると、金属化合物の特性が支配的となり、層状粘土鉱物の特徴が発現しなくなり、具体的には、花冠状粒子を形成しなくなるからである。
【００２９】
本発明の粉体粒子ＡおよびＢは、バインダーなどの添加剤を用いることなく、製造することができるので、添加剤を加えたいという要請があれば別であるが、基本的に層状粘土鉱物または層状粘土鉱物と金属化合物のみによって構成することができる。従って、摩擦材、プラスチックなどの添加剤としてだけでなく、有害物質の混入を嫌う化粧品や医薬品用の添加剤として好ましく用いることができる。
【００３０】
［粉体粒子の製造方法］
次に、本発明の粉体粒子の製造方法について説明する。      
本発明の粉体粒子の製造方法は、前述した粉体粒子ＡおよびＢの製造方法であって、層状粘土鉱物、あるいは層状粘土鉱物と粒状または異形状金属化合物（以下、単に金属化合物と称することがある。）とを含む水懸濁液をディスク噴霧乾燥処理することを特徴とする。
【００３１】
上述したように、本発明者らは、層状粘土鉱物、または層状粘土鉱物と金属化合物とを含む水懸濁液の噴霧乾燥装置として、二流体ノズル式スプレードライヤー、ディスクアトマイザー式スプレードライヤーなどの種々の装置を試みたが、ディスクアトマイザー式スプレードライヤーを用いてディスク噴霧乾燥処理することにより初めて目的とする大粒径の非球状構造の粉体粒子を提供したものである。
【００３２】
本発明の粉体粒子の製造方法においてディスク噴霧乾燥処理は、層状粘土鉱物、または層状粘土鉱物と金属化合物とを含む水懸濁液を回転するディスクアトマイザーにより噴霧乾燥することが好ましい。ディスクアトマイザーとしては、大川原化工機（株）製のＭ型ディスクアトマイザー、Ｋ型ディスクアトマイザー、Ｎ型ディスクアトマイザーを用いるのが好ましく、Ｍ型ディスクアトマイザーを用いるのが特に好ましい。
【００３３】
本発明の方法においてディスク噴霧乾燥される層状粘土鉱物、または層状粘土鉱物と金属化合物とを含む水懸濁液の粘度は室温にて１〜１０，０００ｍＰａ・ｓであるのが好ましい。粘度が１ｍＰａ・ｓ未満であると、花冠の形成が不十分で、原料粉体が残存し、１０，０００ｍＰａ・ｓを超えると、球形状粒子が多くなり、花冠状が減少するのに対し、１〜１０，０００ｍＰａ・ｓであると、上述の問題が少なく、ディスク噴霧乾燥処理が円滑に行われるからである。水懸濁液の粘度は２〜８，０００ｍＰａ・ｓがより好ましく、４〜５，０００ｍＰａ・ｓが特に好ましい。
【００３４】
本発明の方法において水懸濁液中の層状粘土鉱物の濃度は０．１〜１０質量％であるのが好ましい。濃度が０．１質量％未満であると、花冠形状の形成が不十分であり、１０質量％を超えると、球形化するのに対し、０．１〜１０質量％であると、上述の問題が少なく、ディスク噴霧乾燥処理が円滑に行われるからである。水懸濁液中の層状粘土鉱物の濃度は０．５〜８質量％がより好ましく、１〜５質量％が特に好ましい。
【００３５】
本発明の方法によれば、平均粒子径（ｄ５０）が１〜３００μｍの非球状構造である粉体粒子ＡおよびＢをイオン交換処理などの前処理を行うことなく、かつバインダーなどの添加剤を用いないで、簡単な操作で製造することができる。
【００３６】
［摩擦材］
次に、本発明の摩擦材について説明する。
本発明の摩擦材は、上述の本発明の粉体粒子を焼成してなる焼成粉体粒子を含むことを特徴とする。
【００３７】
粉体粒子の焼成は、粉体粒子を５００〜１２００℃の温度、より好ましくは７００〜１０００℃の温度で、０．５〜７時間、より好ましくは１．０〜５．０時間加熱することにより行うのが好ましい。
加熱温度までの昇温は、５０〜５００℃／ｈの昇温速度で、２〜２０時間で行うのが好ましい。
加熱装置は、特に限定されないが、マッフル炉などを用いるのが好ましい。
【００３８】
このようにして作られた焼成粉体粒子を必須成分である摩擦調整材およびバインダー樹脂、任意成分である繊維基材とともに混合し、得られた混合物を成形することにより摩擦材が作られる。
焼成粉体粒子の摩擦材への配合割合として、０．１〜６容量％であるのが好ましく、０．３〜５容量％であるのがより好ましく、０．５〜３．５容量％であるのが特に好ましい。
【００３９】
焼成粉体粒子の配合割合として、０．１〜６容量％が好ましい理由は、６容量％を超えると、相手材（ディスクローター）への攻撃性が増大し、一方、０．１容量％未満であると、効果の発現が期待できないのに対し、０．１〜６容量％であると、このような問題がないからである。
【００４０】
次に、焼成粉体粒子成分とともに用いられる摩擦材用成分である摩擦調整材、バインダー樹脂および繊維基材について説明する。
（摩擦調整材）
当該摩擦材用組成物に含まれる摩擦調整材としては特に制限はなく、例えば潤滑材としての黒鉛やフッ化黒鉛；硫化スズ、二硫化タングステン等の金属硫化物；窒化硼素などを挙げることができ、これらは１種を単独で用いてもよく、２種以上を組み合わせて用いてもよい。また、アルミナ、シリカ、マグネシア、ジルコニア、酸化鉄などの金属酸化物；ケイ酸ジルコニウム；炭化ケイ素；銅、黄銅、亜鉛、鉄などの金属粉末類やチタン酸塩粉末等の無機摩擦調整材、ＮＢＲ、ＳＢＲ、タイヤトレッドなどのゴムダストや、カシューダストなど有機ダスト等の有機摩擦調整材を挙げることができる。これらは、１種を単独で用いてもよく、２種以上を組み合わせて用いてもよい。
【００４１】
さらには、摩擦調整材や補強材などとして、粘土鉱物を含有させることができる。この粘土鉱物としては、例えばカオリン、タルク、スメクタイト、バーミキュライト、雲母などが挙げられる。また、炭酸カルシウム、硫酸バリウム、水酸化カルシウムなどを含有させることができる。
【００４２】
（バインダー樹脂）
当該摩擦材用組成物に含まれるバインダー樹脂としては特に制限はなく、例えばポリベンゾオキサジン樹脂、フェノール樹脂、エポキシ樹脂および縮合多環芳香族炭化水素樹脂などの熱硬化型樹脂を挙げることができ、これらは１種を単独で用いてもよく、２種以上を組み合わせて用いてもよい。
【００４３】
＜ポリベンゾオキサジン樹脂＞
このポリベンゾオキサジン樹脂は、分子内にジヒドロベンゾオキサジン環を有する熱硬化型樹脂であって、例えばフェノール性水酸基を有する化合物と、１級アミン類と、ホルムアルデヒド類とを縮合反応させることにより製造することができる。
【００４４】
前記フェノール性水酸基を有する化合物としてはビスフェノールＡを、１級アミン類としてはアニリンを、ホルムアルデヒド類としてはホルマリン、パラホルムアルデヒド、トリオキサンなどを好ましく用いることができる。
【００４５】
＜フェノール樹脂＞
フェノール樹脂としては、ノボラック型、レゾール型のいずれであってもよいが、レゾール型の場合、硬化触媒として酸触媒を必要とするため、機器の腐食などの観点から、ノボラック型が好ましい。ノボラック型フェノール樹脂の場合、硬化剤としては、通常ヘキサメチレンテトラミンが用いられるが、前記のポリベンゾオキサジン樹脂と併用する場合には、ヘキサメチレンテトラミンなどの硬化触媒を用いなくてもよい。
このフェノール樹脂としては、ストレートフェノール樹脂や、ゴムなどによる各種変性フェノール樹脂など、いずれも用いることができる。
【００４６】
＜エポキシ樹脂＞
エポキシ樹脂としては、得られる複合材料の性能の観点から、ビスフェノールのグリシジルエーテル型のエポキシ樹脂が好適である。
上記ビスフェノールとしては、２，２−ビス（４−ヒドロキシフェニル）プロパン（ビスフェノールＡ）、ビス（ヒドロキシフェニル）メタン（ビスフェノールＦ）、ビス（４−ヒドロキシフェニル）スルホン（ビスフェノールＳ）、ビス（４−ヒドロキシフェニル）エーテル、４，４’−ジヒドロキシビフェニル、１，１−ビス（４−ヒドロキシフェニル）シクロヘキサンなどが挙げられる。これらのエポキシ樹脂の場合、硬化剤としてアミン系硬化剤や、酸無水物系硬化剤などが用いられ、また硬化促進剤として、イミダゾール系硬化促進剤などが用いられる。
【００４７】
＜縮合多環芳香族炭化水素樹脂＞
縮合多環芳香族炭化水素樹脂（通称コプナ樹脂）としては特に制限はなく、従来公知のコプナ樹脂を挙げることができる。具体的には、ナフタレン、アセナフテン、フェナントレン、アントラセン、ピレンおよびそれらのアルキル置換体などの縮合多環芳香族炭化水素と、架橋剤として少なくとも２個のヒドロキシメチル基またはハロメチル基で置換された芳香族炭化水素化合物、好ましくはジヒドロキシメチルベンゼン（キシリレングリコール）、ジヒドロキシメチルキシレン、トリヒドロキシメチルベンゼン、ジヒドロキシメチルナフタレンなどのヒドロキシメチル化合物とを、酸触媒の存在下で反応させて得られる縮合多環芳香族炭化水素樹脂を挙げることができる。
【００４８】
このようなコプナ樹脂は、耐摩耗性及び耐熱性に優れる硬化物を与える熱硬化型樹脂である。しかし、前記コプナ樹脂は、硬化触媒として酸触媒を用いるため、機器の腐食などの問題がある。したがって、酸触媒を用いず、ヘキサメチレンテトラミンなどを硬化触媒とするフェノール核を導入したコプナ樹脂が好ましい。
【００４９】
（繊維基材）
当該摩擦材用組成物に含まれる繊維基材としては、特に制限はなく、有機繊維および無機繊維のいずれも用いることができる。有機繊維としては、高強度の芳香族ポリアミド繊維（アラミド繊維；デュポン社製、商品名「ケブラー」など）、耐炎化アクリル繊維、ポリイミド繊維、ポリアクリレート繊維、ポリエステル繊維などを挙げることができる。一方、無機繊維としては、チタン酸カリウム繊維、バサルト繊維、炭化珪素繊維、ガラス繊維、炭素繊維、ワラストナイトなどの他、アルミナシリカ系繊維などのセラミック繊維、ステンレス繊維、銅繊維、黄銅繊維、ニッケル繊維、鉄繊維などの金属繊維等を挙げることができる。これらの繊維状物質は１種を単独で用いてもよく、２種以上を組み合わせて用いてもよい。
【００５０】
（摩擦材の製造方法）
本発明の摩擦材は、例えば次のような方法で製造することができる。
前述の焼成粉体粒子を摩擦調整材、バインダー樹脂および繊維基材とともに、例えば高速攪拌型混合器を用いて乾式混合して、摩擦材用組成物を得たのち、常温で１０〜３０ＭＰａ程度にて５〜３０秒間程度予備成形を行い、その後、温度１３０〜１９０℃程度、圧力１０〜１００ＭＰａ程度の条件で１〜３０分間程度加熱成形を行い、成形体を得る。
【００５１】
次に、得られた成形体を必要に応じて１６０〜３００℃程度の温度で１〜１０時間程度アフターキュア処理を行ったのち、所定の寸法に研磨することにより、本発明の摩擦材を製造することができる。
このようにして得られた本発明の摩擦材は、高負荷時の摩擦係数を安定して維持することができる。
【実施例】
【００５２】
（本発明の粉体粒子およびその製造方法の実施例）
以下、実施例１〜７により本発明の粉体粒子およびその製造方法をさらに詳細に説明するが、本発明の粉体粒子およびその製造方法はこれらの実施例に限定されるものではない。
なお、各例における諸特性は、下記の方法にしたがって測定した。
【００５３】
（１）水懸濁液の室温における粘度
ＪＩＳ  Ｋ  ７１１７−１に準拠して水懸濁液の室温における粘度を測定した。粘度計は、東機産業（株）製、機種名「ＴＶＣ−５」を使用した。
【００５４】
（２）粉体粒子の平均粒子径（ｄ５０）
粉体粒子の平均粒子径（ｄ５０）は、レーザー回折散乱法式により、粒度分布装置（ベックマン・コールター（株）製、機種名「ＬＳ  １３  ３２０」）を用いて行った。ここで、平均粒子径（ｄ５０）は、体積基準の積算５０％径を意味する。    
なお、測定は、原材料である層状粘土鉱物や金属化合物が水分散性であるため、乾式法にて実施した。
【００５５】
（３）粉体粒子における膨潤性合成雲母の平均粒子径（ｄ５０）
粉体粒子における膨潤性合成雲母の平均粒子径（ｄ５０）は、前記の粒度分布装置を用いて測定を行った。
【００５６】
（４）粉体粒子における鱗片状チタン酸カリウムの平均粒子径（ｄ５０）
粉体粒子における鱗片状チタン酸カリウムの平均粒子径（ｄ５０）は、前記の粒度分布装置を用いて測定を行った。
【００５７】
実施例１
層状粘土鉱物である膨潤性合成雲母（コープケミカル（株）製「ＭＥ−１００」）７ｇにイオン交換水４６０ｇを加えた後、室温にて２４時間攪拌して、合成雲母濃度が１．５質量％である合成雲母懸濁液（室温における粘度５ｍＰａ・ｓ）を調製した。
得られた合成雲母懸濁液をディスクアトマイザー式スプレードライヤー（大川原化工機（株）製  Ｍ型ディスクアトマイザー）を用いて、ディスク回転数２０，０００ｒｐｍ、懸濁液送液速度２８ｇ／ｍｉｎ、乾燥装置温度１８０℃にて、ディスク噴霧乾燥処理して、粉体粒子を作製した。
【００５８】
得られた粉体粒子の平均粒子径（ｄ５０）は１９．１μｍ（サイクロン下）であり、該粉体粒子における膨潤性合成雲母の平均粒子径（ｄ５０）は５．２μｍであった。      
得られた粉体粒子の電子顕微鏡写真を図１に示す。図１より、実施例１で得られた粉体粒子は、合成雲母が板状を保ったまま、花弁となって、球状に凝集し、全体として花冠状構造となっていることが明らかである。
【００５９】
比較例１
実施例１と同様にして合成雲母懸濁液を調製したのち、実施例１で用いたディスクアトマイザー式スプレードライヤーの代りに二流体ノズル式スプレードライヤー（大川原化工機（株）製）を用い、ノズル径０．７ｍｍ、噴霧圧０．２ＭＰａ、懸濁液送液速度２８ｇ／ｍｉｎ、乾燥装置温度１８０℃にて、噴霧乾燥して、粉体粒子を作製した。
【００６０】
得られた粉体粒子の平均粒子径（ｄ５０）は５．１μｍであった。      
得られた粉体粒子の電子顕微鏡写真を図２に示す。図２より、比較例１で得られた粉体粒子においては、合成雲母は凝集することなくほぼ単独で存在していることが明らかである。
【００６１】
比較例２
実施例１と同様にして調製した合成雲母懸濁液を遠心分離器（重力の加速度の８５０倍）で遠心分離処理した後、１８０℃で２時間乾燥して得られたバルク体を粉砕して粉体粒子を得た。
【００６２】
得られた粉体粒子の平均粒子径（ｄ５０）は３５μｍであった。
得られた粉体粒子の電子顕微鏡写真を図３に示す。図３より、比較例２で得られた粉体粒子においては、合成雲母は粉砕され不規則な凝集体となっていることが明らかである。
【００６３】
実施例２
層状粘土鉱物である膨潤性合成雲母（コープケミカル（株）製  「ＭＥ−１００」）７５ｇにイオン交換水２９２５ｇを加え、室温にて２４時間撹拌して、合成雲母濃度が２．５質量％である合成雲母懸濁液（室温における粘度７．１ｍＰａ・ｓ）を調製した。
得られた合成雲母懸濁液をディスクアトマイザー式スプレードライヤー（大川原化工機（株）製  「ＣＬ−８型」）を用いて、ディスク回転数２０，０００ｒｐｍ、懸濁液送液速度２８ｇ／ｍｉｎ、噴霧乾燥温度１８０℃にて、ディスク噴霧乾燥処理して、粉体粒子を作製した。
【００６４】
得られた粉体粒子の粉体粒子の平均粒子径（ｄ５０）は、２５μｍ（缶体下）であり、該粉体粒子における膨潤性合成雲母の平均粒子径（ｄ５０）は、５．２μｍであった。
【００６５】
実施例３
層状粘土鉱物である膨潤性合成雲母（コープケミカル（株）製「ＭＥ−１００」）４５ｇにイオン交換水２８９８ｇを加え８時間攪拌して合成雲母懸濁液を調製した。
得られた合成雲母懸濁液に、異形状金属化合物である鱗片状チタン酸カリウム（大塚化学（株）製「テラセスＰＭ」）５７ｇを添加し、さらに室温にて１６時間攪拌し、室温における粘度が１５ｍＰａ・ｓの混合懸濁液を調製した。
【００６６】
得られた混合懸濁液を、ディスクアトマイザー式スプレードライヤー（大川原化工機（株）製「ＣＬ−８型」）を用いて、ディスク回転数：２０，０００ｒｐｍ、懸濁液送液速度３８ｇ／ｍｉｎ、乾燥温度１８０℃にてディスク噴霧乾燥処理して、粉体粒子を作製した。
【００６７】
表１に、混合懸濁液中の各成分の濃度、および粉体粒子の平均粒子径（ｄ５０）を示す。      
また、粉体粒子における膨潤性合成雲母の平均粒子径（ｄ５０）は５．２μｍであり、鱗片状チタン酸カリウムの平均粒子径（ｄ５０）は６．５μｍであった。
【００６８】
得られた粉体粒子（缶体下）の電子顕微鏡写真を図４に示すと共に、粒子断面の電子顕微鏡写真を図５に示す。これらの図から、実施例３で得られた粉体粒子は、花冠状構造における花弁上に鱗片状チタン酸カリウムが担持されていることが明らかである。
【００６９】
実施例４
層状粘土鉱物である膨潤性合成雲母（コープケミカル（株）製「ＭＥ−１００」）７５ｇにイオン交換水２８３０ｇを加え８時間攪拌して合成雲母懸濁液を調製した。
得られた合成雲母懸濁液に鱗片状チタン酸カリウム（大塚化学（株）製「テラセスＰＭ」）９５ｇを添加し、さらに室温にて１６時間攪拌し、室温における粘度が１７ｍＰａ・ｓの混合懸濁液を調製した。
得られた混合懸濁液を、実施例３と同様にしてディスク噴霧乾燥処理して、粉体粒子を作製した。
【００７０】
表１に、混合懸濁液中の各成分の濃度、および粉体粒子の平均粒子径（ｄ５０）を示す。
また、粉体粒子における膨潤性合成雲母の平均粒子径（ｄ５０）は５．２μｍであり、鱗片状チタン酸カリウムの平均粒子径（ｄ５０）は６．５μｍであった。
得られた粉体粒子（缶体下）の電子顕微鏡写真を図６に示す。図６から、実施例４で得られた粉体粒子は、花冠状構造において花弁上に鱗片状チタン酸カリウムが担持されていることが明らかである。
【００７１】
実施例５
層状粘土鉱物である膨潤性合成雲母（コープケミカル（株）製「ＭＥ−１００」）１５０ｇにイオン交換水２６５８ｇを加え８時間攪拌して合成雲母懸濁液を調製した。
得られた合成雲母懸濁液に鱗片状チタン酸カリウム（大塚化学（株）製「テラセスＰＭ」）１９２ｇを添加し、さらに室温にて１６時間攪拌し、室温における粘度が１９ｍＰａ・ｓの混合懸濁液を調製した。
得られた混合懸濁液を、実施例３と同様にしてディスク噴霧乾燥処理して、粉体粒子を作製した。
【００７２】
表１に、混合懸濁液中の各成分の濃度、および粉体粒子の平均粒子径（ｄ５０）を示す。
また、粉体粒子における膨潤性合成雲母の平均粒子径（ｄ５０）は５．２μｍであり、鱗片状チタン酸カリウムの平均粒子径（ｄ５０）は６．５μｍであった。
得られた粉体粒子（缶体下）の電子顕微鏡写真を図７に示す。図７から、実施例５で得られた粉体粒は、合成雲母からなる花弁に鱗片状チタン酸カリウムが担持された花冠状構造をしていることが明らかである。
【００７３】
実施例６
層状粘土鉱物である膨潤性合成雲母（コープケミカル（株）製「ＭＥ−１００」）４５ｇにイオン交換水２９４９ｇを加え８時間攪拌して合成雲母懸濁液を調製した。
得られた合成雲母懸濁液に鱗片状チタン酸カリウム（大塚化学（株）製「テラセスＰＭ」）６ｇを添加し、さらに室温にて１６時間攪拌し、室温における粘度が１５ｍＰａ・ｓの混合懸濁液を調製した。
得られた混合懸濁液を、ディスクアトマイザー式スプレードライヤー（大川原化工機（株）製「ＣＬ−８型」）を用いて、ディスク回転数：２０，０００ｒｐｍ、懸濁液送液速度３８ｇ／ｍｉｎ、乾燥温度１８０℃にてディスク噴霧乾燥処理して、粉体粒子を作製した。
【００７４】
表１に、混合懸濁液中の各成分の濃度、および粉体粒子の平均粒子径（ｄ５０）を示す。
また、粉体粒子における膨潤性合成雲母の平均粒子径（ｄ５０）は５．２μｍであり、鱗片状チタン酸カリウムの平均粒子径（ｄ５０）は６．５μｍであった。
【００７５】
実施例７
層状粘土鉱物である膨潤性合成雲母（コープケミカル（株）製「ＭＥ−１００」）４５ｇにイオン交換水２８７１ｇを加え８時間攪拌して合成雲母懸濁液を調製した。
得られた合成雲母懸濁液に鱗片状チタン酸カリウム（大塚化学（株）製「テラセスＰＭ」）８４ｇを添加し、さらに室温にて１６時間攪拌し、室温における粘度が１５ｍＰａ・ｓの混合懸濁液を調製した。
得られた混合懸濁液を、ディスクアトマイザー式スプレードライヤ（大川原化工機（株）製「ＣＬ−８型」）を用いて、ディスク回転数：２０，０００ｒｐｍ、懸濁液送液速度３８ｇ／ｍｉｎ、乾燥温度１８０℃にてディスク噴霧乾燥処理して、粉体粒子を作製した。
【００７６】
表１に、混合懸濁液中の各成分の濃度、および粉体粒子の平均粒子径（ｄ５０）を示す。      
また、粉体粒子における膨潤性合成雲母の平均粒子径（ｄ５０）は５．２μｍであり、鱗片状チタン酸カリウムの平均粒子径（ｄ５０）は６．５μｍであった。
【００７７】
比較例３
鱗片状チタン酸カリウム（前出）９６ｇにイオン交換水２９０４ｇを加え、室温で攪拌して、鱗片状チタン酸カリウム懸濁液を調製した。
得られた鱗片状チタン酸カリウム懸濁液を、実施例３と同様にしてディスク噴霧乾燥処理して粉体粒子を作製した。
【００７８】
表１に、懸濁液の成分濃度、および粉体粒子の平均粒子径（ｄ５０）を示す。
得られた粉体粒子（缶体下）の電子顕微鏡写真を図８に示す。図８から、比較例３で得られた粉体粒は、鱗片状チタン酸カリウムが単独の粒子として存在しており、花冠状構造ではないことが明らかである。
【００７９】
【表１】
2011148675.tif 000002
【００８０】
［注］粉体粒子の平均粒子径における缶体下とは、スプレードライ本体内で採取したサンプルを指し、サイクロン下とは、缶体から気流に乗ってサイクロンで捕集されたサンプルを指す。
【００８１】
（本発明の摩擦材の実施例）
次に、実施例８〜１０により本発明の摩擦材をさらに詳細に説明するが、本発明の摩擦材はこれらの実施例に限定されるものではない。
【００８２】
各例における諸特性は、下記の方法にしたがって測定した。
（１）摩擦試験
成形した摩擦材から試験片を切り出し、試験片摩擦試験機を使用して、ＪＡＳＯ−Ｃ４０６−８２に準拠して摩擦試験を行い、平均摩擦係数、フェード摩擦係数、フェード最低摩擦係数、摩擦材摩耗量を求めた。
【００８３】
（２）圧縮試験
成形した摩擦材から８ｍｍ×８ｍｍ×１０ｍｍ（縦×横×高さ）の試験片を切り出し、ＪＩＳ−Ａ１１０８に準拠して、成形時の圧縮軸方向に対して軸方向および垂直方向に対して試験を行い、最大応力、弾性率を求めた。
【００８４】
実施例８
（１）焼成粉体粒子の製造
実施例２で得られた粉体粒子を、マッフル炉を用いて９００℃で２時間焼成して焼成粉体粒子を作製した。加熱温度までの昇温速度は、４５０℃／ｈで、昇温時間は２時間であった。
【００８５】
（２）摩擦材の製造
上記（１）で得られた焼成粉体粒子を、フェノール樹脂（ヘキサメチレンテトラミン１０重量％含有する。）、カシューダスト、硫酸バリウム、ジルコンサンド、黒鉛、銅粉、チタン酸カリウム、アラミドパイプとともに、表２に示す配合割合で混合して、摩擦材用組成物を得た。表２において、実施例８の組成物Ｎｏ．１、２、３は、実施例２の合成雲母（コープケミカル（株）製  「ＭＥ−１００」）からなる花冠状粉体粒子から得られた焼成粉体粒子をそれぞれ１、３、６容量％含む摩擦材用組成物である。
【００８６】
なお、焼成粉体粒子の含有量（容量％）の増加に伴なって、摩擦特性への影響の少ない硫酸バリウムの含有量（容量％）を減少させることによって全体の組成物を調整した。
【００８７】
次に、得られた各種摩擦材用組成物を予備成形（２０ＭＰａ，１０秒保持）した後、熱成形型へ投入し、１５０℃、４０ＭＰａにて５分間加熱加圧成形を行って成形体を得た。
その後、得られた上記成形体を２５０℃にて３時間熱処理したのち、所定の寸法に加工して、摩擦材の摩擦試験、圧縮試験を行った。得られた試験結果を表２に示す。
【００８８】
実施例９
実施例１で得られた粉体粒子を、実施例８（１）と同条件で焼成して焼成粉体粒子を得た。得られた焼成粉体粒子を表２で示す配合割合で実施例８（２）と同条件で混合して、摩擦材用組成物を得た。得られた摩擦材用組成物を実施例８（２）と同条件で加熱加圧成形して成形体を得た。得られた成形体の試験結果を表２に示す。
【００８９】
表２において、実施例９の組成物は、実施例１の合成雲母（コープケミカル（株）製  「ＭＥ−１００」）からなる花冠状粉体粒子から得られた焼成粉体粒子を１容量％含む摩擦材用組成物である。
【００９０】
実施例１０
実施例４で得られた粉体粒子を、実施例８（１）と同条件で焼成して焼成粉体粒子を得た。得られた焼成粉体粒子を表２で示す配合割合で実施例８（２）と同条件で混合して、摩擦材用組成物を得た。得られた摩擦材用組成物を実施例８（２）と同条件で加熱加圧成形して成形体を得た。得られた成形体の試験結果を表２に示す。
【００９１】
表２において、実施例１０の組成物Ｎｏ．１、２、３は、実施例４の合成雲母（コープケミカル（株）製  「ＭＥ−１００」）および鱗片状チタン酸カリウム（大塚化学（株）製「テラセスＰＭ」）からなる花冠状粉体粒子から得られた焼成粉体粒子をそれぞれ１、３、６容量％含む摩擦材用組成物である。
【００９２】
なお、焼成粉体粒子の含有量（容量％）の増加に伴なって、摩擦特性への影響の少ない硫酸バリウムの含有量（容量％）を減少させることによって全体の組成物を調整した。
【００９３】
比較例４
実施例８（１）で得られた焼成粉体粒子の代わりに、層状粘土鉱物である膨潤性合成雲母（コープケミカル（株）製  「ＭＥ−１００」）を用いて、実施例８（１）と同条件で焼成して合成雲母焼成品を得た。得られた合成雲母焼成品を表３で示す配合割合で実施例８（２）と同条件で混合して、摩擦材用組成物を得た。得られた摩擦材用組成物を実施例８（２）と同条件で加熱加圧成形して成形体を得た。得られた成形体の試験結果を表３に示す。
【００９４】
表３において、比較例４の組成物Ｎｏ．１、２、３は、焼成粉体粒子の代わりに合成雲母（コープケミカル（株）製  「ＭＥ−１００」）の焼成品をそれぞれ１、３、６容量％含む摩擦材組成物である。
【００９５】
なお、合成雲母焼成品の含有量（容量％）の増加に伴なって、摩擦特性への影響の少ない硫酸バリウムの含有量（容量％）を減少させることによって全体の組成物を調整した。
【００９６】
比較例５
表３に示すように実施例８および比較例４で用いた焼成粉体粒子および合成雲母焼成品を用いず、実施例８（２）と同様にして成形体を得た。得られた成形体の試験結果を表３に示す。
【００９７】
【表２】
2011148675.tif 000003
【００９８】
【表３】
2011148675.tif 000004
【００９９】
表２および３より、次のことが明らかとなった。
（１）実施例８、実施例１０、比較例４は、焼成粉体粒子（実施例８、実施例１０）、合成雲母焼成品（比較例４）の配合量を変化させた実験例であるが、焼成粉体粒子、合成雲母焼成品の配合量を増加させることにより、平均摩擦係数の上昇が認められる。また実施例８、実施例１０では、フェード最低摩擦係数も上昇しており、高負荷制動時の摩擦特性が改善された。一方、比較例４ではフェード最低摩擦係数は、無配合品（比較例５）と同程度であり添加効果は認められない。
【０１００】
（２）実施例８、実施例９では、成形軸の垂直方向弾性率が高く、成形体の変形量が抑制されているが、比較例４では、無配合品（比較例５）と同程度であり、なんらの添加効果は認められない。
【産業上の利用可能性】
【０１０１】
本発明の粉体粒子の製造方法は、層状粘土鉱物、あるいは層状粘土鉱物と粒状または異形状金属化合物とを含む水懸濁液を、ディスク噴霧乾燥処理することによって、層状粘土鉱物のイオン交換処理などの前処理を行うことなく、かつバインダを使用せずに簡単な操作により、層状粘土鉱物の凝集体、あるいは層状粘土鉱物と粒状または異形状金属化合物との凝集体からなる非球状構造を有する大粒子（花冠状構造）の粉体粒子を製造することができる。得られた粉体粒子は、摩擦材、プラスチック、化粧品、医薬品の添加剤として好ましく用いられる。
【０１０２】
また、上記粉体粒子を焼成してなる焼成粉体粒子を配合した摩擦材は、ブレーキ用品、特に高負荷時の摩擦係数を安定して維持する必要のあるものに好ましく用いられる。
【図１】
2011148675.tif 000005
【図２】
2011148675.tif 000006
【図３】
2011148675.tif 000007
【図４】
2011148675.tif 000008
【図５】
2011148675.tif 000009
【図６】
2011148675.tif 000010
【図７】
2011148675.tif 000011
【図８】
2011148675.tif 000012